(57)【要約】【課題】小型化、薄型化、および低コスト化に対応し、更に高信頼性および安定した特性が得られる微細配線の形成方法を提供する。【解決手段】基板１上に、保護膜６が上面に形成された導電性膜４の線路電極を形成する工程と、異方性エッチングにより、基板１構成物質を線路電極側面に再付着させ、保護膜７を形成する工程により、微細な配線を形成する。【効果】導電性膜４を保護膜６と保護膜７により全面を被覆することで、線路電極の信頼性を向上させることが可能となる。更に、異方性エッチングにより微細配線を形成することで、フォトリソ技術を用いた工程が１プロセスのみとなり、製造コストを抑えたプロセス化が可能となる。また、保護膜の材料や形成方法における適用範囲が広く、微細で高アスペクト比な配線形成が可能となる。【選択図】　　　　　　図２
2004096011.tif 000002
【特許請求の範囲】
【請求項１】
基板上に設けられ、第１の保護膜が上面に形成された導電性膜の線路電極を形成する第１の工程と、
前記基板の表面を異方性エッチングして、前記異方性エッチングにて除去した基板構成物質を、前記線路電極の側面部に再付着させることにより、第２の保護膜を形成する第２の工程を有することを特徴とする微細配線形成方法。
【請求項２】
前記第１の保護膜は、前記第２の工程における異方性エッチングの後においても、前記導電性膜の上面に保護膜として残存するように、膜厚が決定されることを特徴とする、請求項１に記載の微細配線形成方法。
【請求項３】
前記基板は、前記異方性エッチングが可能な絶縁材料であることを特徴とする、請求項１または２に記載の微細配線形成方法。
【請求項４】
前記基板は、前記異方性エッチングが不可能な材料、または前記保護膜としての機能を有さない材料からなり、
その表面に前記異方性エッチングが可能で、また前記保護膜としての機能を有する材料が形成されていることを特徴とする、請求項１または２に記載の微細配線方法。
【請求項５】
前記線路電極を形成する手法として、セミアディティブ法または、リフトオフ法を用いることを特徴とする、請求項１乃至４に記載の微細配線方法。
【請求項６】
前記異方性エッチングとして、イオンミリング法またはＲＩＥ（反応性イオンミリング）法を用いることを特徴とする、請求項１乃至５に記載の微細配線形成方法。
【発明の詳細な説明】
【０００１】
【発明の属する技術分野】
本発明は、微細配線形成の方法、例えば耐腐食性の低い電極材料を用いた微細配線形成方法に関する。
【０００２】
【従来の技術】
近年、半導体集積回路の高速化、高集積化及び高信頼性化等の技術が著しい発展をしているなかで、これらに対応し搭載される電子部品についても、その小型・軽量化、高性能化及び高信頼性化等の技術の発展が強く求められている。また、最近では実装される素子の高速化が進み、素子自身の高速性能を最大限に発揮させることが、重要不可欠となってきている。電子機器の小型化・高集積化を満たす為には、大幅な接続接点数の増加が必須となり、微細な配線パターンを形成する技術が求められる。
【０００３】
例えば、従来の配線を形成する手法として、導電性膜上にフォトリソ技術を用いてレジストのマスクを形成し、ウェットエッチング法を用いて配線を形成する方式が用いられる。しかし、この場合には、配線電極に対するアンダーエッチングにより、微細な配線に対する加工に限界があること、また、配線の上面は導電性膜形成時に保護膜にて被覆することが可能であるが、ウェットエッチングにより形成された配線の側面部においては、電極が露出した状態となり、配線の信頼性を著しく低下させることが一般に知られている。
【０００４】
また、他の配線を形成する方法として、セミアディティブ法を用いて配線を形成する手法が知られている。先ず、基板上にめっきのリードなるシード層を形成した後、フォトリソ技術等を用いてシード層上の不要部分をレジストでマスクキングし、次いで開口部に、電解めっきで線路電極を形成する。最後にマスクキング部及びシード層を除去することにより、配線を形成する。この形成された配線上面には、異種金属、例えばＡｕ等を保護膜として最表面に被覆することがあるが、配線の上面部のみへの被覆であり、配線の側面部は、線路電極が露出した状態となる。この状態は、上記したように配線の信頼性の低下につながり、また用いる線路電極の材料により、配線パターンが微細化につれ、マイグレーション等の発生も危惧される。
【０００５】
一方、これら配線の信頼性を向上させることを目的として、フォトリソ技術を用いて線路電極を形成し、再度フォトリソ技術を用いて、線路電極全面を保護膜で被覆する手法が提案されている。
【０００６】
例えば、従来の配線の信頼性を向上させる手法として、基板にフォトリソ技術を用いて線路電極を形成し、その後、線路電極を含む基板全面にＴｉ膜を形成する。次いで線路電極を含む基板全面にプラズマ酸化膜を形成することで、線路電極の全面及び基板の全面を保護膜で被膜する方式が提案されている。ここで、Ｔｉ膜は、基板とプラズマ酸化膜との接着層として形成している（例えば、特許文献１参照。）。
【０００７】
また、フォトリソ技術を用いて基板上に設けられた線路電極に、その線路電極より幅の広いレジストパターンを再度フォトリソ技術を用いて形成する。次に、線路電極を含む基板の全面に保護膜を形成することで、線路電極の全面を保護膜で被覆する方式が提案されている（例えば、特許文献２参照。）。
【０００８】
或いは、フォトリソ技術を用いて形成したレジストマスクの開口部に、セミアディティブ法により所望の線路電極を形成する。その後、再度近接露光・現像処理することにより、初期に線路電極を形成したレジストマスクの開口部を広げる。開口部が広げられたレジストマスクを用い、保護膜を線路電極の全面に電解めっき法等にて形成することで、線路電極全面を保護膜で被覆する方式が提案されている（例えば、特許文献３参照。）。
【０００９】
これらは、配線された線路電極の全面を保護膜で被覆することにより、配線の信頼性を向上させることを考慮した方式である。
【００１０】
【特許文献１】
特開平５−１０９７２１号公報
【特許文献２】
特開平０８−００８４９８号公報
【特許文献３】
特開２００１−３４５５４０号公報
【００１１】
【発明が解決しようとする課題】
しかしながら、上記説明した従来技術による配線の信頼性を向上させる微細配線の形成方法には、以下の問題が存在する。
【００１２】
特許文献１においては、保護膜とする膜で基板の全面を被覆することになるため、保護膜として適用できる材料は、その機能から絶縁膜を用いる必要性がある。これは、保護膜として用いる材料の適用範囲が絶縁膜に限定されることになり、保護膜を形成するプロセス及び保護膜として適用できる材料が狭い範囲で限定されることになり、これらの汎用性及び今後の進展に対する大きな課題を有することとなる。
【００１３】
また、保護膜の形成が、線路電極形成後であることから、より微細な配線、または高アスペクト比な配線になれば、保護膜として十分な被覆性が期待できないことは、十分に考えられる。これは、更なる微細配線に対する対応、または高アスペクト比な配線に対する対応への限界を示すものである。
【００１４】
次に、特許文献２においては、保護膜を形成するためのレジストマスクは、回路配線より開口部寸法の大きいレジストマスクを形成する必要性がある。これは、微細な配線形成には、適用不可であることは明確である。
【００１５】
一方、特許文献３においては、保護膜の形成として必要な開口部寸法を考慮すれば、微細な配線、または高アスペクト比な配線に対する対応への限界があることは明らかである。
【００１６】
更にこれらは、保護膜で被覆された線路電極を形成するために、複数のフォトリソ技術を用いる等、多くの工程及び製造コストを費やすこととなり、コスト要因の１つとなり、今後の低価格化に対する大きな課題を有する。
【００１７】
本発明は、上記した従来の諸問題を解決するためになされたものであって、より一層の高信頼性化に対応した線路電極の形成及び低製造コスト化を実現することができる微細配線形成方法を提供することにある。
【００１８】
【課題を解決するための手段】
上記課題を解決すべく本発明は、基板上に設けられた第１の保護膜が上面に形成された導電性膜の線路電極を形成する第１の工程と、基板の表面を異方性エッチングして、異方性エッチングにて除去した基板構成物質を線路電極の側面に再付着させることにより、第２の保護膜を形成する第２の工程を有する微細配線形成法である。
【００１９】
また、第１の保護膜は、第２の工程における異方性エッチングの後においても導電性膜の上面に保護膜として残存するように、その膜厚が決定されている。
【００２０】
また、基板は異方性エッチング可能な絶縁材料により構成されており、異方性エッチングにより再付着した膜にて、保護膜の機能を有する。
【００２１】
または、基板は異方性エッチング不可能な材料、または再付着した膜が保護膜としての機能を有さない材料の場合、異方性エッチングが可能で、再付着した膜が保護膜としての機能を有する材料を基板上に形成し、異方性エッチングにより再付着した膜にて保護膜としての機能を有する。
【００２２】
また、線路電極の形成法としては、セミアディティブ法、またはリフトオフ法を用いる。また、異方性エッチングとして、イオンミリング法または、ＲＩＥ（反応性イオンミリング）法を用いる。
【００２３】
以上のような本発明の微細配線の形成法によれば、腐食性を有する導電性材料の線路電極の高信頼性化が可能となる。
【００２４】
また、異方性エッチングを用いて微細配線を形成することから、配線を保護する材料や形成方法における適用範囲が広く、微細な配線及び高アスペクト比な配線形成にも対応が可能である。
【００２５】
また、フォトリソ技術を用いるプロセスが、線路電極の形成のみで、低コストにて微細な配線を形成することが可能となる。
【００２６】
【発明の実施の形態】
以下、本発明の実施例について添付図にもとづいて詳細に説明する。
【００２７】
図１、図２は、本発明の微細配線形成方法、その中でも基板が異方性エッチング可能な絶縁材料で、異方性エッチングにて再付着した膜が保護膜の機能を有する基板で、セミアディティブ法を用いて形成された線路電極を示す一部断面斜視図、概略プロセスフローをそれぞれ示す。
【００２８】
図１においては、異方性エッチング可能な絶縁材料で、異方性エッチングにて再付着した膜が保護膜の機能を有する基板１と、基板１の上面に形成された接着層２と、接着層２の上面に形成された給電膜３と、給電膜３の上面に形成された導電性膜４と、拡散防止層５と、拡散防止層５の上面に形成された第１の保護膜６と、線路電極５０の側面に形成された第２の保護膜７を有する。詳細を図２の概略プロセスフローを用いて説明する。
【００２９】
先ず、図２（ａ）に示すように、異方性エッチング可能な絶縁材料で、異方性エッチングにて再付着した膜が保護膜の機能を有する基板１の上面に、基板１と給電膜３との接着強度確保を目的として、接着層２、例えばＴｉ膜を形成する。材料はＴｉに限定するものではなく、Ｃｒ、Ｎｉ−Ｃｒを用いても良い。次にセミアディティブ法の給電膜３として、例えばＡｕを接着層２の上に形成する。ここで、給電膜としてＣｕ、Ｐｄを用いても構わない。
【００３０】
次に図２（ｂ）に示すように、線路電極５０を形成するために、フォトリソ技術を用いて、基板１の上面に形成された給電膜３上にレジスト８のパターンを形成する。レジスト８は、スピンコーター等を用いて、所定の膜厚のレジストを塗布し、所定のパターンが形成されたフォトマスクを介してレジストを露光し、現像処理することによりパターン形成される。
【００３１】
次に図２（ｃ）に示すように、レジスト８のパターンの開口部に線路電極５０を形成する。電解めっき法を用いて、例えば、導電性膜４としてＣｕ、拡散防止層５としてＮｉ、最表面に第１の保護膜６としてＡｕを順次形成する。ここで、線路電極５０として構成する各層は、導電性膜４は線路電極としての機能を有する膜厚、拡散防止層５は実装時の熱圧着等における熱的な影響による導電性膜４と保護膜６との拡散防止層としての機能を有する膜厚を考慮して決定される。また、表面層となる第１の保護膜６は、後工程での異方性エッチングにより配線を形成した後においても、導電性膜４の上面に第１の保護膜６として残存するように、その膜厚が決定される。また、第１の保護膜６としては、Ｐｔが用いられることもある。
【００３２】
次に図２（ｄ）に示すように、レジスト８を剥離する。
【００３３】
次に図２（ｅ）に示すように、異方性エッチングにより線路電極５０を含む基板全面をエッチング処理することで、先ず、線路電極間２１における不要な膜となる給電膜３および接着層２を除去する。続けて、異方性エッチング可能な絶縁材料で、異方性エッチングにて再付着した膜が保護膜の機能を有する基板１を異方性エッチングする。同時に、エッチングされた基板１の一部は、線路電極５０の側面に再付着する。この時、導電性膜４の上面においては、形成された第１の保護膜６の一部も、同様にエッチング除去されるが、エッチング後も第１の保護膜６は保護膜として十分な厚みが残っている。線路電極５０の側面は、異方性エッチングされた基板１が再付着した第２の保護膜７で被覆された状態となる。また、ここで、再付着する膜厚は、それが保護膜としての機能を有する膜厚を考慮し形成される。ここで、異方性エッチング法としては、イオンミリング法、ＲＩＥ（反応性イオンミリング）法が用いられる。
【００３４】
基板１上の線路電極５０は、微細なパターンが形成され、その側面部及び上面部を保護膜で被覆された状態となり、高い信頼性を有する線路電極となる。また、この方法においては微細な配線形成に用いられるフォトリソ技術が使用されるのは、レジスト８のパターン形成時のみであり、微細な配線形成にかかるコストを低く抑えることが可能となる。
【００３５】
図３、図４は、本発明の微細配線形成方法、その中でも基板が異方性エッチング不可能な材料、または異方性エッチングにて再付着した膜が保護膜としての機能を有さない材料で、セミアディティブ法を用いて形成された線路電極を示す一部断面斜視図、概略プロセスフローをそれぞれ示す。
【００３６】
図３においては、異方性エッチング不可能な材料、または異方性エッチングにて再付着した膜が保護膜の機能を有さない基板９と、基板９の上面に形成された第３の保護膜１０と、接着層２と、接着層２の上面に形成された給電膜３と、給電膜３の上面に形成された導電性膜４と、拡散防止層５と、拡散防止層５の上面に形成された第１の保護膜６と、線路電極６０の側面に形成された第２の保護膜１１を有する。詳細を図４の概略プロセスフローを用いてを説明する。
【００３７】
先ず、図４（ａ）に示すように、異方性エッチング不可能な材料、または再付着した基板材料が保護膜としての機能を有さない基板９の上面に、異方性エッチング可能な材料で、異方性エッチングにて再付着した膜が保護膜としての機能を有する第３の保護膜１０を形成し、第３の保護膜１０の上面に、第３の保護膜１０と給電膜３との接着強度確保を目的として、接着層２、例えばＴｉ膜を形成する。材料はＴｉに限定するものではなく、Ｃｒ、Ｎｉ−Ｃｒを用いても良い。次にセミアディティブ法の給電膜３として、例えばＡｕを接着層２の上面に形成する。ここで、給電膜としてＣｕ、Ｐｄを用いても構わない。
【００３８】
次に図４（ｂ）に示すように、線路電極６０を形成するために、フォトリソ技術を用いて、基板９の上面に形成された給電膜３上にレジスト８のパターンを形成する。レジスト８は、スピンコーター等を用いて、所定の膜厚のレジストを塗布し、所定のパターンが形成されたフォトマスクを介してレジストを露光し、現像処理することによりパターン形成される。
【００３９】
次に図４（ｃ）に示すように、レジスト８のパターンの開口部に線路電極６０を形成する。電解めっき法を用いて、例えば、導電性膜４としてＣｕ、拡散防止層５としてＮｉ、最表面に第１の保護膜６としてＡｕを順次形成する。ここで、線路電極６０として構成する各層は、第３の保護膜１０は後工程で異方性エッチングにて線路電極６０の側面に再付着し、第２の保護膜１１を形成するのに十分な膜厚、導電性膜４は線路電極としての機能を有する膜厚、拡散防止層５は実装時の熱圧着等における熱的な影響による導電性膜４と保護膜６との拡散防止層としての機能を有する膜厚を考慮して決定される。また、表面層となる第１の保護膜６、第３の保護膜１０は、後工程での異方性エッチングにより微細な配線を形成した後においても、導電性膜４および基板９の上面に第１の保護膜６および第３の保護膜として残ることも考慮して、その膜厚が決定される。また、第１の保護膜６としては、Ｐｔが用いられることもある。
【００４０】
次に図４（ｄ）に示すように、レジスト８を剥離する。
【００４１】
次に図４（ｅ）に示すように、異方性エッチングにより線路電極６０を含む基板全面をエッチング処理することで、線路電極間２２の不要な膜となる給電膜３、接着層２更に第３保護膜１０の一部を異方性エッチングする。同時にエッチングされた第３の保護膜１０の一部は線路電極６０の側面に再付着する。この時、導電性膜４の上面に形成された第１の保護膜６も一部は、同様にエッチング除去されるが、エッチング後も第１の保護膜６で被覆されている。線路電極６０の側面は第３の保護膜１０が再付着し形成された第２の保護膜１１で、被覆された状態となる。また、再付着する第２の保護膜１１は、それが保護膜としての機能を有する膜厚が形成される。ここで、異方性エッチング法としては、イオンミリング法、ＲＩＥ（反応性イオンミリング）法が用いられる。
【００４２】
次に図５、図６は、本発明の微細配線形成方法、その中でも基板が異方性エッチング可能な絶縁材料で、異方性エッチングにて再付着した膜が保護膜としての機能を有する基板で、リフトオフ法を用いて形成された線路電極を示す一部断面斜視図、概略プロセスフローをそれぞれ示す。
【００４３】
図５に示した斜視図は、本発明の微細配線形成方法で形成された線路電極の一部断面斜視図を示すが、図５においては、異方性エッチング可能な絶縁材料で、異方性エッチングにて再付着した膜が保護膜の機能を有する基板１と、基板１の上面に形成された接着層１２と、接着層１２の上面に形成された導電性膜１３と、拡散防止層１４と、拡散防止層１４の上面に形成された第１の保護膜１５と、線路電極７０の側面に形成された第２の保護膜１６を有する。詳細を図６の概略プロセスフローを用いて説明する。
【００４４】
先ず、次に図６（ａ）に示すように、異方性エッチング可能な絶縁材料で、異方性エッチングにて再付着した膜が保護膜の機能を有する基板１の上面に、フォトリソ技術を用いて、レジスト１７のパターンを形成する。レジスト１７のパターンは、スピンコーター等を用いて、所定の膜厚のレジストを塗布し、所定のパターンが形成されたフォトマスクを介してレジストを露光し、現像処理することにより、パターン形成される。ここでレジスト１７のパターンは線路電極７０の形成を考慮して、逆テーパー形状になることが好ましい。
【００４５】
次に、図６（ｂ）に示すように、基板１の上面に、基板１と導電性膜１３との接着強度確保を目的として、接着層１２、例えばＴｉ膜を形成する。この材料はＴｉに限定するものではなく、Ｃｒ、Ｎｉ−Ｃｒを用いても良い。次に接着層１２の上面に導電性膜１３として、例えばＣｕを形成し、拡散防止層１４として、例えばＮｉを形成する。次に最表面に第１の保護膜１５となる、例えばＡｕを形成する。これらの膜は蒸着法またはスパッタ法を用いて順次形成する。ここで、線路電極７０として構成する各層は、導電性膜１３は線路電極としての機能を有する膜厚、拡散防止層１４は実装時の熱圧着等における熱的な影響による導電性膜１３と保護膜１５との拡散防止層としての機能を有する膜厚を考慮して決定される。また、表面層となる第１の保護膜１５は、後工程での異方性エッチングにより微細な配線を形成した後においても、導電性膜１３の上面に保護膜として残存するように、その膜厚が決定される。また、第１の保護膜１５としては、Ｐｔが用いられることもある。また、これらの膜形成は、真空中で連続にて形成されることが好ましい。
【００４６】
次に図６（ｃ）に示すように、レジスト１７を剥離する。
【００４７】
次に図６（ｄ）に示すように、異方性エッチングにより線路電極７０を含む基板全面をエッチング処理することで、エッチングされた基板１の一部は、線路電極７０の側面に再付着する。この時、導電性膜１３の上面に形成された第１の保護膜１５の一部も、同様にエッチング除去されるが、エッチング後も第１の保護膜１５は保護膜として十分な厚みが残っている。線路電極７０の側面は異方性エッチングされた基板１が再付着し形成された第２の保護膜１６で、被覆された状態となる。また、再付着する第２の保護膜１６は、それが保護膜としての機能を有する膜厚が形成される。ここで、異方性エッチング法としては、イオンミリング法、ＲＩＥ（反応性イオンミリング）法が用いられる。
【００４８】
基板１上の線路電極７０は、微細なパターンが形成され、その側面部及び上面部を保護膜で被覆された状態となり、高い信頼性を有する線路電極となる。また、この方法においては微細な配線形成に用いられるフォトリソ技術が使用されるのは、レジスト１７のパターン形成のみであり、微細な配線形成にかかるコストを低く抑えた製造プロセスを提供することが可能となる。
【００４９】
次に、図７、図８は、本発明の微細配線形成方法、その中でも基板が異方性エッチング不可能な材料、または異方性エッチングにて再付着した膜が保護膜の機能を有さない基板で、リフトオフ法を用いて形成された線路電極を示す一部断面斜視図、概略プロセスフローをそれぞれ示す。
【００５０】
図７においては、異方性エッチング不可能な材料、または異方性エッチングにて再付着した膜が保護膜の機能を有さない基板９と、基板９の上面に形成された第３の保護膜１０と、接着層１２と、接着層１２の上面に形成された導電性膜１３と、拡散防止層１４と、拡散防止層１４の上面に形成された第１の保護膜１５と、線路電極８０の側面に形成された第２の保護膜１８を有する。詳細を図８の概略プロセスフローを用いて説明する。
【００５１】
先ず、図８（ａ）に示すように、異方性エッチング不可能な材料、または再付着した基板材料が保護膜としての機能を有さない基板９の上面に、異方性エッチング可能な材料で、異方性エッチングにて再付着した膜が保護膜の機能を有する第３の保護膜１０を形成する。
【００５２】
次に図８（ｂ）に示すように、フォトリソ技術を用いて、基板９上にレジスト２４のパターンを形成する。レジスト２４のパターンは、スピンコーター等を用いて、所定の膜厚のレジストを塗布し、所定のパターンが形成されたフォトマスクを介してレジストを露光し、現像処理することにより、パターン形成される。ここで、レジスト１９のパターンは、線路電極８０の形成を考慮して、逆テーパー形状になることが好ましい。
【００５３】
次に図８（ｃ）に示すように、レジスト１９のパターンが形成された基板９上に、第３の保護膜１０と導電性膜１３との接着層１２として、例えばＴｉ膜を形成する。この材料はＴｉに限定するものではなく、Ｃｒ、Ｎｉ−Ｃｒを用いても良い。次に接着層１２の上面に導電性膜１３として、例えばＣｕを形成し、拡散防止層として、例えばＮｉを形成する。次に最表面に第１の保護膜１５となる、例えばＡｕを形成する。これらの膜は蒸着法またはスパッタ法を用いて順次形成される。ここで、線路電極８０として構成される各層は、第３の保護膜１０は後工程で異方性エッチングにて線路電極８０の側面に再付着し、第２の保護膜１８を形成するのに十分な膜厚、導電性膜１３は線路電極としての機能を有する膜厚、拡散防止層１４は実装時の熱圧着等における熱的な影響による導電性膜１３と保護膜１５との拡散防止層としての機能を有する膜厚を考慮して決定される。また、表面層となる第１の保護膜１５、第３の保護膜１０は、後工程での異方性エッチングにより微細な配線を形成した後においても、導電性膜１３および基板９の上面に第１の保護膜６および第３の保護膜１０として残存するように、その膜厚が決定される。また、第１の保護膜１５としては、Ｐｔが用いられることもある。これらの膜形成は、真空中で連続にて形成されることが好ましい。
【００５４】
次に図８（ｄ）に示すように、レジスト１９を剥離する。
【００５５】
次に図８（ｅ）に示すように、異方性エッチングにより線路電極８０を含む基板全面をエッチング処理することで、エッチングされた第３の保護膜１０は、線路電極８０の側面に再付着する。この時、導電性膜１３の上面に形成された第１の保護膜１５の一部も、同様にエッチング除去されるが、エッチング後も第１の保護膜１５は保護膜として十分な厚みが残っている。線路電極８０の側面はエッチングされた第３の保護膜１０が第２の保護膜１８として再付着し、被覆された状態となる。また、再付着する第２の保護膜１８は、それが保護膜としての機能を有する膜厚が形成さる。ここで、異方性エッチング法としては、イオンミリング法、ＲＩＥ（反応性イオンミリング）法が用いられる。
【００５６】
基板９上に形成された線路電極８０は、微細なパターンが形成され、その上面部及び側面部を保護膜で被覆された状態となり、高い信頼性有する線路電極となる。また、この方法においては微細配線形成に用いられるフォトリソ技術が使用されるのは、レジスト１９のパターン形成のみであり、微細な配線形成にかかるコストを低く抑えた製造プロセスを提供することが可能となる。
【００５７】
また、異方性エッチングで微細配線を形成することから、保護膜として適用できる材料の適用範囲も広く、高アスペクト比な配線電極形成及び微細な配線形成可能なプロセスを提供することが可能となる。
【００５８】
【発明の効果】
以上のように微細配線形成法として、本発明による微細配線形成法によれば、腐食性のある導電性膜の上面及び側面を、保護膜により被覆することができ、微細配線における高い信頼性を確保することが可能となる。
【００５９】
また、配線を保護する膜の材料や形成方法における適用範囲が広く、微細・高アスペクト比な配線形成にも対応が可能である。
【００６０】
また、フォトリソ技術を用いるプロセスが配線形成時のみであるため、低コストにて所望する配線を形成することが可能となる。
【図面の簡単な説明】
【図１】本発明の微細配線形成方法により形成した線路電極の一実施例の一部断面斜視図である。
【図２】本発明の微細配線形成方法の一実施例の概略プロセスフロー図である。
【図３】本発明の微細配線形成方法により形成した線路電極の別の実施例の一部断面斜視図である。
【図４】本発明の微細配線形成方法の別の実施例の概略プロセスフロー図である。
【図５】本発明の微細配線形成方法により形成した線路電極の更に別の実施例の一部断面斜視図である。
【図６】本発明の微細配線形成方法の更に別の実施例の概略プロセスフロー図である。
【図７】本発明の微細配線形成方法により形成した線路電極の更に別の実施例の一部断面斜視図である。
【図８】本発明の微細配線形成方法の更に別の実施例の概略プロセスフロー図である。
【符号の説明】
１，９…基板
２，１２…接着層
３…給電膜
４，１３…導電性膜
５，１４…拡散防止層
６，１５…第１の保護膜
７，１１，１６，１８…第２の保護膜
８，１７，１９…レジスト
１０…第３の保護膜
２１，２２，２３，２４…線路電極間
５０，６０，７０，８０…線路電極
【図１】
2004096011.tif 000003
【図２】
2004096011.tif 000004
【図３】
2004096011.tif 000005
【図４】
2004096011.tif 000006
【図５】
2004096011.tif 000007
【図６】
2004096011.tif 000008
【図７】
2004096011.tif 000009
【図８】
2004096011.tif 000010